(57)【要約】本発明は、基材フィルムと、基材フィルム積層された紫外線硬化型粘着剤を有する粘着シートである。紫外線硬化型粘着剤が、重量平均分子量１００万以上のアクリル酸エステル共重合体１００質量部と、炭素−炭素二重結合を３個以上有する光重合性アクリレート２０〜２００質量部と、イソシアネート硬化剤０．１〜１０質量部を含有したものである。アクリル酸エステル共重合体を共重合する際の単量体のうちヒドロキシル基又はカルボキシル基の一方又は双方を有する単量体が、０．１質量％以下配合されたものである。【特許請求の範囲】
【請求項１】
基材フィルムと、基材フィルムに積層された紫外線硬化型粘着剤とを有する粘着シートであって、紫外線硬化型粘着剤が、重量平均分子量１００万以上のアクリル酸エステル共重合体１００質量部と、炭素−炭素二重結合を３個以上有する光重合性アクリレート２０〜２００質量部と、イソシアネート硬化剤０．１〜１０質量部とを含有し、アクリル酸エステル共重合体を共重合する際の単量体のうちヒドロキシル基又はカルボキシル基の一方又は双方を有する単量体が０質量％以上０．１質量％以下である粘着シート。
【請求項２】
炭素−炭素二重結合を３個以上有する光重合性アクリレートが、ウレタンアクリレートである請求項１に記載の粘着シート。
【請求項３】
基材フィルムが、アイオノマ樹脂である請求項１又は２記載の粘着シート。
【請求項４】
（４）電子部品集合体の回路パターン非形成面を研削するバックグラインド工程と、バックグラインド工程後に電子部品集合体の研削面に請求項１乃至３のいずれか一項に記載の粘着シートを貼り付ける貼り付け工程と、貼り付け工程後に電子部品集合体を個々の電子部品にチップ化するダイシング工程と、ダイシング工程後に粘着シートに紫外線を照射する紫外線照射工程と、紫外線照射工程後に電子部品をピックアップするピックアップ工程とを有する電子部品の製造方法。
【発明の詳細な説明】
【技術分野】
【０００１】
本発明は粘着シート及びこれを用いた電子部品の製造方法に関する。
【背景技術】
【０００２】
電子部品は、一般に、一枚の半導体ウエハ又は回路基板材上に複数の回路パターンを形成した電子部品集合体の裏面（回路パターン非形成面）に粘着シートを貼り合わせ、電子部品集合体を個々のチップ毎にダイシングし、チップをピックアップし、チップを接着剤でリードフレーム等に固定することによって製造されている。通常、ダイシングは、電子部品集合体を粘着シートと貼り合わせて固定してから行われており、このような粘着シートの粘着剤として、紫外線硬化型粘着剤の一つであるアクリル酸エステル共重合体を主成分とする技術が開示されている（特許文献１、２参照）。紫外線硬化型粘着剤を用いると、ピックアップ工程の前に紫外線を照射することによって、粘着剤を硬化させて粘着力を低下させることができ、ピックアップを容易にすることができる。
【特許文献１】特開２００９−１４７２５１号公報
【特許文献２】特開２００９−２５６４５８号公報
【発明の概要】
【０００３】
半導体部品の高集積化に伴い、チップはより薄いものが望まれている。このため、上記の電子部品製造方法において、電子部品集合体をダイシングする前に、電子部品集合体の裏面を研削機により研削して薄く加工するバックグラインド工程を行うことが主流となっている。しかしながら、バックグラインド工程を行った場合に、ダイシング後に粘着シートからチップをピックアップする際の成功率が低下するという課題があった。
【０００４】
発明者らが鋭意検討したところ、電子部品集合体の表面には大気中の酸素等により酸化膜が自然に形成されるが、バックグラインド工程によりその酸化膜が除去されてしまうと、アクリル酸エステル共重合体を主剤とする紫外線硬化型粘着剤を貼り合わせた場合に、粘着剤中のヒドロキシル基およびカルボキシル基が電子部品集合体の研削面と反応してしまい、紫外線を照射しても粘着力が十分に低減されないことを見出した。酸化膜は、保存時の温度や湿度によっても異なるが、一旦除去されると２、３日かけなければ再生されない。このため、通常の製造ラインで加工を進めると、酸化膜が再生される前に粘着シートへの貼り合わせおよびダイシングが行われることになり、ピックアップ性の低下を招いていた。
【０００５】
本発明は上記事情に鑑みてなされたものであり、粘着シートの粘着層を構成する粘着剤を特定の組成とすることにより、ダイシング工程の前にバックグラインド工程を行った場合でさえも、ピックアップ時における粘着シートとチップとの間の剥離が容易であり、かくして、ダイシング後のチップのピックアップ作業を容易に行うことができることを見出し、本発明を完成させるに至った。
【０００６】
すなわち、本発明は、下記の粘着シート及び当該粘着シートを用いた電子部品の製造方法に係る。
（１）基材フィルムと、基材フィルムに積層された紫外線硬化型粘着剤とを有する粘着シートであって、紫外線硬化型粘着剤が、重量平均分子量１００万以上のアクリル酸エステル共重合体１００質量部と、炭素−炭素二重結合を３個以上有する光重合性アクリレート２０〜２００質量部と、イソシアネート硬化剤０．１〜１０質量部とを含有し、アクリル酸エステル共重合体を共重合する際の単量体のうちヒドロキシル基又はカルボキシル基の一方又は双方を有する単量体が０質量％以上０．１質量％以下である粘着シート。
（２）炭素−炭素二重結合を３個以上有する光重合性アクリレートが、ウレタンアクリレートである上記（１）に記載の粘着シート。
（３）基材フィルムが、アイオノマ樹脂である上記（１）又は（２）記載の粘着シート。
（４）電子部品集合体の回路パターン非形成面を研削するバックグラインド工程と、バックグラインド工程後に電子部品集合体の研削面に（１）乃至（３）のいずれか一項に記載の粘着シートを貼り付ける貼り付け工程と、貼り付け工程後に電子部品集合体を個々の電子部品にチップ化するダイシング工程と、ダイシング工程後に粘着シートに紫外線を照射する紫外線照射工程と、紫外線照射工程後に電子部品をピックアップするピックアップ工程とを有する電子部品の製造方法。
【０００７】
本発明に係る粘着シートによれば、電子部品製造方法において、粘着シートに貼り合わせる前に電子部品集合体の裏面を研削した場合であっても、チップのピックアップ成功率の低下を抑制することができる。
【発明を実施するための形態】
【０００８】
＜用語の説明＞
本明細書中、「部」及び「％」は、特に記載がない限り質量基準とする。本明細書において（メタ）アクリロイル基とはアクリロイル基及びメタアクリロイル基の総称である。（メタ）アクリル酸等の（メタ）を含む化合物等も同様に、名称中に「メタ」を有する化合物と「メタ」を有さない化合物の総称である。光重合性アクリレートの官能基数とは、アクリレート分子１個あたりのビニル基数をいう。
【０００９】
＜粘着シート＞
粘着シートは、基材フィルムと、基材フィルムの一方の面に積層された紫外線硬化型粘着剤とを有する。
【００１０】
＜基材フィルム＞
基材フィルムの素材は、半導体ウエハのダイシングに耐えうる素材であり、例えばポリ塩化ビニル、ポリエチレンテレフタレート、エチレン−酢酸ビニル共重合体、エチレン−アクリル酸−アクリル酸エステルフィルム、エチレン−エチルアクリレート共重合体、熱可塑性オレフィン系エラストマ、ポリエチレン、ポリプロピレン、ポリプロピレン系共重合体、エチレン−アクリル酸共重合体、及び、エチレン−（メタ）アクリル酸共重合体やエチレン−（メタ）アクリル酸−（メタ）アクリル酸エステル共重合体等を金属イオンで架橋してなるアイオノマ樹脂の単体、これらの混合物、共重合体又はこれらの多層フィルムがある。
【００１１】
基材フィルムの素材は、上述の樹脂のうち、アイオノマ樹脂が好ましい。アイオノマ樹脂の中でも、エチレン単位、（メタ）アクリル酸単位、及び（メタ）アクリル酸アルキルエステル単位を有する共重合体をＮａ＋、Ｋ＋、Ｚｎ２＋等の金属イオンで架橋したアイオノマ樹脂を用いるのが、ダイシング時のヒゲ状の切削屑発生を抑制できるため、好ましい。
【００１２】
基材フィルムは、メルトフローレートで０．５〜６．０ｇ／１０分（ＪＩＳ  Ｋ７２１０、２１０℃）のものが特に好ましく、その融点で８０〜９８℃のものが特に好ましく、Ｚｎ２＋イオンを含有するものが特に好ましい。
【００１３】
基材フィルムの成型方法は、例えばカレンダー成形法、Ｔダイ押出法、インフレーション法、及びキャスティング法があり、基材フィルムの厚み精度が良いＴダイ押出法が好ましい。
【００１４】
基材フィルムのブロッキング防止の目的で、ブロッキング剤や滑り剤を塗布又は練り込むことや、フィルムの表面に平均表面粗さ（Ｒａ）５μｍ以下のシボ加工を施すのが好ましい。また、基材フィルムに、帯電防止剤を塗布又は練り込むことにより静電気障害抑制を図ったり、コロナ放電やアンカーコート等の処理を施して粘着剤との密着性を向上させたりするのが好ましい。
【００１５】
基材フィルムの厚さは、３０μｍ以上とすることが好ましく、ピックアップ工程での粘着シート伸張時の粘着シートの裂け防止のために、６０μｍ以上とすることがさらに好ましい。基材フィルム厚さは、３００μｍ以下とすることが好ましく、ピックアップ工程での粘着シート伸張時の高伸張性を維持するために、２００μｍ以下とすることがさらに好ましい。
【００１６】
＜紫外線硬化型粘着剤＞
紫外線硬化型粘着剤は、重量平均分子量１００万以上のアクリル酸エステル共重合体１００質量部と、炭素−炭素二重結合を３個以上有する光重合性アクリレート２０〜２００質量部と、イソシアネート硬化剤０．１〜１０質量部とを含有し、アクリル酸エステル共重合体を共重合する際の単量体のうちヒドロキシル基又はカルボキシル基の一方又は双方を有する単量体が０．１質量％以下配合されているものである。
【００１７】
（アクリル酸エステル共重合体）
紫外線硬化型粘着剤における重量平均分子量１００万以上のアクリル酸エステル共重合体とは、アルキル（メタ）アクリレート及びアルコキシアルキル（メタ）アクリレートを共重合したもの、もしくはこれらをさらに他の共重合可能な単量体と共に重合したものである。
【００１８】
アクリル酸エステル共重合体の重合に用いられるアルキル（メタ）アクリレート及びアルコキシアルキル（メタ）アクリレートとしては、例えばブチル（メタ）アクリレート、２−ブチル（メタ）アクリレート、ｔ−ブチル（メタ）アクリレート、ペンチル（メタ）アクリレート、オクチル（メタ）アクリレート、２−エチルヘキシル（メタ）アクリレート、ノニル（メタ）アクリレート、デシル（メタ）アクリレート、ラウリル（メタ）アクリレート、メチル（メタ）アクリレート、エチル（メタ）アクリレート、イソプロピル（メタ）アクリレート、トリデシル（メタ）アクリレート、ミリスチル（メタ）アクリレート、セチル（メタ）アクリレート、ステアリル（メタ）アクリレート、シクロヘキシル（メタ）アクリレート、イソボロニル（メタ）アクリレート、ジシクロペンタニル（メタ）アクリレート、ベンジル（メタ）アクリレート、メトキシエチル（メタ）アクリレート、エトキシエチル（メタ）アクリレート、ブトキシメチル（メタ）アクリレート、及びエトキシ−ｎ−プロピル（メタ）アクリレートの単体又はこれらの混合体がある。
【００１９】
これらのうち、メトキシメチルアクリレート、エトキシメチルアクリレート、２−メトキシエチルアクリレート、２−エトキシエチルアクリレート、２−プロポキシエチルアクリレート、２−ブトキシエチルアクリレート、２−メトキシプロピルアクリレート、３−メトキシプロピルアクリレート、２−エトキシプロピルアクリレート、３−エトキシプロピルアクリレート、２−メトキシブチルアクリレート、３−メトキシブチルアクリレート、４−メトキシブチルアクリレート、２−エトキシブチルアクリレート、３−エトキシブチルアクリレート、４−エトキシブチルアクリレートがあり、中でもメチルアクリレート、エチルアクリレート、ｎ−ブチルアクリレート、２−メトキシエチルアクリレートを用いると、紫外線硬化型粘着剤の耐油性と耐寒性のバランスをとることができる。
【００２０】
他の共重合可能な単量体としては、ヒドロキシル基を有する官能基含有単量体およびカルボキシル基を有する官能基含有単量体が挙げられる。
【００２１】
ヒドロキシル基を有する官能基含有単量体としては、例えば２−ヒドロキシエチル（メタ）アクリレート、２−ヒドロキシプロピル（メタ）アクリレート、２−ヒドロキシブチル（メタ）アクリレート、及び、２−ヒドロキシビニルエーテルがある。
【００２２】
カルボキシル基を有する官能基含有単量体としては、例えば（メタ）アクリル酸、クロトン酸、マレイン酸、無水マレイン酸、イタコン酸、フマール酸、アクリルアミドＮ−グリコール酸、及び、ケイ皮酸がある。
【００２３】
アクリル酸エステル共重合体は、アクリル酸エステル共重合体を共重合する際の単量体のうちヒドロキシル基又はカルボキシル基の一方又は双方を有する単量体が０質量％以上０．１質量％以下であることが必須である。ヒドロキシル基又はカルボキシル基の一方又は双方を有する単量体が０．１質量％以下であれば、バックグラインド工程により酸化膜が除去された状態の電子部品集合体に対しても、チップのピックアップ性が良好に維持することができる。
【００２４】
アクリル酸エステル共重合体の重量平均分子量は、１００万以上であることが必須である。重量平均分子量を低くすると、ダイシング時にチップ側面への紫外線硬化型粘着剤の掻き上げが発生する傾向にある。重量平均分子量は、ゲルパーミエーションクロマトグラフィーにより、ポリスチレン換算の平均分子量として測定した値である。
【００２５】
（炭素−炭素二重結合を３個以上有する光重合性アクリレート）
炭素−炭素二重結合を３個以上有する光重合性アクリレートは、紫外線照射により、紫外線重合開始剤と反応して三次元網目構造を形成し、これにより粘着剤を硬化させてその粘着力を低下させるものである。
【００２６】
炭素−炭素二重結合の数を３個以上に限定しているのは、紫外線照射から時間が経過しても、粘着力の増加を生じさせず、ピックアップ不良を生じさせないためである。炭素−炭素二重結合の数が３個以上であると、紫外線照射によって形成された三次元網目構造の経時的変化が少ない傾向にある。
【００２７】
炭素−炭素二重結合を３個以上有するアクリレートの数平均分子量は、３，０００以下であることが好ましい。不飽和結合を３個以上有するアクリレートの数平均分子量が高いと被着体へのなじみ性が悪く、ダイシング工程の際に電子部品が飛散する、いわゆるチップ飛びが生じる傾向にある。当該数平均分子量とは、ゲルパーミエーションクロマトグラフィー法によりポリスチレン換算の数平均分子量として測定した値である。
【００２８】
炭素−炭素二重結合を３個以上有するアクリレートとしては、例えばトリメチロールプロパントリアクリレート、ペンタエリスリトールトリアクリレート、ペンタエリスリトールテトラ（メタ）アクリレート、ジペンタエリスリトールヘキサアクリレート、ジペンタエリスリトールモノヒドロキシペンタアクリレート、エポキシアクリレートオリゴマ、ポリエステルアクリレートオリゴマ、ウレタンアクリレートオリゴマがあり、そのうち、ウレタンアクリレートオリゴマが好ましい。
【００２９】
炭素−炭素二重結合を３個以上有するアクリレートの配合量は、（メタ）アクリル酸エステル共重合体１００質量部に対して、２０〜２００質量部が好ましい。この配合比が少ないと、紫外線照射後の紫外線硬化型粘着剤の硬化が不充分となってピックアップ不良が生じる傾向にあり、この配合比が多いと、ダイシング時に粘着剤が掻き上げられ、チップ側面に粘着剤が付着する傾向にある。
【００３０】
（イソシアネート硬化剤）
イソシアネート硬化剤は、粘着シートに紫外線を照射する前の初期粘着力を設定するためのものであり、具体的には、複数のイソシアネート基を有する化合物である。
【００３１】
複数のイソシアネート基を有する化合物としては、例えば、２，４−トリレンジイソシアナート、２，６−トリレンジイソシアナート、１，３−キシリレンジイソシアナート、１，４−キシレンジイソシアナート、ジフェニルメタン−４，４’−ジイソシアナート、ジフェニルメタン−２，４’−ジイソシアナート、３−メチルジフエニルメタンジイソシアナート、ヘキサメチレンジイソシアナート、イソホロンジイソシアナート、ジシクロキシシルメタン−４，４’−ジイソシアナート、ジシクロヘキシルメタン−２，４’−ジイソシアナート、リジンイソシアナート、フエニレンジイソシアネート、トリレンジイソシアネート、ジフエニルメタジイソシアネート、シクロヘキサンジイソシアネート、トリメチロールプロパンアダクト体、水と反応したビュウレット体、又は、イソシアヌレート環を有する３量体があり、これらの単体のみならず混合物であってもよい。
【００３２】
イソシアネート硬化剤の配合量は、（メタ）アクリル酸エステル共重合体１００質量部に対して、０．１〜１０質量部である。この配合比が少ないと、ダイシング時に粘着剤が掻き上げられチップ側面に粘着剤が付着する傾向にあり、この配合比が多いと、粘着剤が硬くなってダイシング時にチップ飛びが発生し易くなる傾向にある。
【００３３】
（その他の成分）
紫外線硬化型粘着剤には、上述の配合組成に、技術的悪影響を与えない範囲で、粘着付与樹脂、光重合開始剤、熱重合禁止剤、充填剤、老化防止剤、軟化剤、安定剤、又は、着色剤等を配合することができる。光重合開始剤については、これに限定されるものではないが、（メタ）アクリル酸エステル共重合体１００質量部に対して、０．５〜１０質量部とすることができる。
【００３４】
＜粘着シートの製造方法＞
基材フィルムの上に紫外線硬化型粘着剤を積層する方法としては、コーターで直接塗布する方法、両者を貼り合わせる方法、又は、印刷方法がある。コーターで直接塗布する方法としては、グラビアコーター、コンマコーター、バーコーター、ナイフコーター、又は、ロールコーターがある。貼り合わせる方法としては、シリコーン処理した剥離フィルムに粘着剤を塗布し、基材フィルムに貼り合わせる方法がある。印刷方法としては、凸版印刷、凹版印刷、平版印刷、フレキソ印刷、オフセット印刷、又はスクリーン印刷等で基材フィルム上に粘着剤を印刷する方法がある。
【００３５】
粘着シートにおける紫外線硬化型粘着剤の厚みは、特に限定されるものではないが、乾燥後の厚みで１〜１００μｍが好ましい。
【００３６】
＜電子部品製造方法＞
電子部品製造方法は、電子部品集合体の裏面（回路パターン非形成面）を研削するバックグラインド工程と、バックグラインド工程後に電子部品集合体の研削面に上記の粘着シートを貼り付ける貼り付け工程と、貼り付け工程後に電子部品集合体を個々の電子部品にチップ化するダイシング工程と、ダイシング工程後に粘着シートに紫外線を照射する紫外線照射工程と、紫外線照射工程後に電子部品をピックアップするピックアップ工程とを有するものである。
【００３７】
電子部品集合体としては、半導体ウエハ又は回路基板材上に回路パターンを形成した電子部品集合体がある。
【００３８】
電子部品集合体の裏面をグラインドして薄く研削するバックグラインド工程は、一般に、厚さ６２５μｍ乃至７７５μｍの電子部品集合体を厚さ２００μｍ乃至５０μｍにまで薄くする工程である。
【００３９】
貼り付け工程は、研削を行った電子部品集合体の裏面に粘着シートの粘着剤塗布面を貼り合わせ、粘着シートに電子部品集合体を固定する工程である。
【００４０】
ダイシング工程は、粘着シートに貼り付けられた電子部品集合体を、回転丸刃で個々に切断して電子部品にする方法である。電子部品がチップと呼ばれることがあるので、チップ化ともいわれている。
【００４１】
紫外線照射工程は、粘着シートに紫外線照射をすることにより、光重合開始剤と不飽和結合を有する紫外線重合化合物を反応させて、三次元網目構造を形成させ、これにより粘着剤を硬化させてその粘着力を低下させるものである。
【００４２】
紫外線の光源としては、ブラックライト、低圧水銀灯、高圧水銀灯、超高圧水銀灯、メタルハライドランプ、又は、エキシマランプがある。紫外線の照射光量は、一般的には５ｍＪ／ｃｍ２以上１０００ｍＪ／ｃｍ２以下が好ましい。紫外線の照射光量が少な過ぎると、紫外線硬化型粘着剤の硬化が不十分になってピックアップ性が低下する傾向にあり、紫外線の照射光量が多すぎると、硬化が進みすぎてピックアップする前に電子部品が粘着シートから剥がれてしまう傾向にある。
【００４３】
ピックアップ工程は、必要に応じて粘着シートを伸張し、チップを粘着シート側からニードルによって突き上げて、真空コレットやエアピンセット等で吸着してピックアップする方法がある。
【実施例】
【００４４】
以下に、実施例及び比較例を挙げて、本発明を更に詳細に説明するが、本発明はこれらに限定されるものではない。【００４５】
［粘着シート］
以下に記載する基材フィルムと紫外線硬化型粘着剤とを用いて、実施例及び比較例として種々の粘着シートを製造した。【００４６】
＜基剤フィルム＞
基材フィルムは、エチレン−メタアクリル酸−メタアクリル酸アルキルエステル共重合体のＺｎ塩を主体とするアイオノマ樹脂であり、具体的には、メルトフローレート１．５ｇ／１０分（ＪＩＳ  Ｋ７２１０、２１０℃）、融点９６℃、Ｚｎ２＋イオンを含有するフィルムであるハイミラン１６５０（登録商標、三井・デュポンポリケミカル社）であって、１００μｍ厚のものを用いた。【００４７】
＜紫外線硬化型粘着剤＞
紫外線硬化型粘着剤は、以下に記載する、（メタ）アクリル酸エステル共重合体１００質量部と、炭素−炭素二重結合を３個以上有する光重合性アクリレート２０〜２００質量部と、イソシアネート硬化剤０．１〜１０質量部と、光重合開始剤３質量部とを配合したものである。粘着シートにおける糊厚が１０μｍとなるように、基材フィルムに塗布した。【００４８】
〔（メタ）アクリル酸エステル共重合体〕
Ａ：ｎ−ブチルアクリレート３０質量％、エチルアクリレート５０質量％、２−メトキシエチルアクリレート２０質量％の共重合体、Ｔｇ＝−３８．５４℃、重量平均分子量１３０万
Ｂ：ｎ−ブチルアクリレート３０質量％、エチルアクリレート５０質量％、２−メトキシエチルアクリレート２０質量％の共重合体、Ｔｇ＝−３８．５４℃、重量平均分子量９０万
Ｃ：ｎ−ブチルアクリレート３０質量％、エチルアクリレート５０質量％、２−メトキシエチルアクリレート１９．９５質量％、２−ヒドロキシエチルアクリレート０．０５質量％の共重合体、Ｔｇ＝−３８．５２℃、重量平均分子量１３０万
（ヒドロキシル基含有単量体０．０５質量％）
Ｄ：ｎ−ブチルアクリレート３０質量％、エチルアクリレート５０質量％、２−メトキシエチルアクリレート１９．８質量％、２−ヒドロキシエチルアクリレート０．２質量％の共重合体、Ｔｇ＝−３８．４７℃、重量平均分子量１３０万
（ヒドロキシル基含有単量体０．２質量％）
Ｅ：ｎ−ブチルアクリレート３０質量％、エチルアクリレート５０質量％、２−メトキシエチルアクリレート１９．８質量％、アクリル酸０．２質量％の共重合体、Ｔｇ＝−３８．３３℃、重量平均分子量１３０万
（カルボキシル基含有単量体０．２質量％）
Ｆ：ｎ−ブチルアクリレート３０質量％、エチルアクリレート５０質量％、２−メトキシエチルアクリレート１９．９２質量％、アクリル酸０．０４質量％、２−ヒドロキシエチルアクリレート０．０４質量％の共重合体、Ｔｇ＝−３８．４８℃、重量平均分子量１３０万
（ヒドロキシル基含有単量体０．０４質量％、カルボキシル基含有単量体０．０４質量％）【００４９】
〔炭素−炭素二重結合を有する光重合性アクリレート〕
Ｇ：イソホロンジイソシアネートとペンタエリスリトールトリアクリレートの合成物であるウレタンアクリレート（炭素−炭素二重結合が６個）
Ｈ：トリメチロールプロパントリアクリレート（炭素−炭素二重結合が３個）
Ｉ：イソホロンジイソシアネートと２−ヒドロキシエチルアクリレートの合成物であるウレタンアクリレート（炭素−炭素二重結合が２個）【００５０】
〔イソシアネート硬化剤〕
メチレンジイソシアネートとジオールの反応物（日本ポリウレタン工業社製コロネート２０６７）【００５１】
〔光重合開始剤〕
ベンジルジメチルケタール【００５２】
＜粘着シートの評価＞
以下の工程（１）〜（５）により、上記の粘着シートを用いてシリコンウエハに回路パターンを形成した電子部品集合体を固定し、電子部品（チップ）毎にダイシングし、電子部品をピックアップして、チップ飛び（チップ保持性）、ピックアップ性、並びに糊残りについて評価を行った。【００５３】
（１）バックグラインド工程：
電子部品集合体として、複数の回路パターンを形成した８インチのシリコンウエハを用いた。このシリコンウエハを１００μｍ厚まで裏面研削した。【００５４】
（２）貼り付け工程：
バックグラインド工程後１時間以内に電子部品集合体の研削面に粘着テープを貼り合わせた。【００５５】
（３）ダイシング工程：
貼り付け工程後の電子部品集合体を個々の電子部品にチップ化するダイシング工程は、粘着シートへの切り込み量を３０μｍとして電子部品集合体の上面から底面まで突き抜けたカットをした。チップ化する際のサイズをその上面において、１０ｍｍ×１０ｍｍにした。ダイシング装置はＤＩＳＣＯ社製  ＤＡＤ３４１を用いた。ダイシングブレードはＤＩＳＣＯ社製ＮＢＣ−ＺＨ２０５Ｏ−２７ＨＥＥＥを用いた。ダイシングブレード形状は、外径５５．５６ｍｍ、刃幅３５μｍ、内径１９．０５ｍｍであり、ダイシングブレード回転数は４０，０００ｒｐｍ、ダイシングブレード送り速度は８０ｍｍ／秒、ダイシング時に流す切削水の温度を２５℃、切削水量を１．０リットル／分とした。【００５６】
（４）紫外線照射工程：
ダイシング工程後に粘着シートに紫外線を照射する紫外線照射工程は、紫外線の光源として、高圧水銀灯を採用し、紫外線の照射光量を１５０ｍＪ／ｃｍ２とした。【００５７】
（５）ピックアップ工程：
紫外線照射工程後に電子部品をピックアップするピックアップ工程は、粘着シート側からチップ化された電子部品をニードルピンで突き上げた後、真空コレットでチップを吸着し、粘着シートからチップを取り外した。ピックアップ装置はキャノンマシナリー社製ＣＡＰ−３００ＩＩを用いた。そのときのニードルピン形状は２５０μｍＲ、ニードルピン数５、ニードルピン突き上げ高さ０．５ｍｍ及びエキスパンド量８ｍｍとした。【００５８】
〔チップ飛び〕
チップ飛びは、ダイシング工程後において、粘着シートに保持されている電子部品の残存率で評価した。【００５９】
優：  チップの残存率が９５％以上。【００６０】
良：  チップの残存率が９０％以上９５％未満。【００６１】
不可：チップの残存率が９０％未満。
良以上を合格とした。【００６２】
〔ピックアップ性〕
ピックアップ性は、バックグラインド工程後1時間以内にダイシングテープを貼り合わせ、その後ダイシング／ＵＶ照射をし、ピックアップ工程を実施した際にピックアップが成功したチップの比率で評価した。【００６３】
優：  ピックアップ成功率が９５％以上。【００６４】
良：  ピックアップ成功率が９０％以上９５％未満。【００６５】
不可：ピックアップ成功率が９０％未満。
良以上を合格とした。【００６６】
〔糊残り〕
糊残りは、ピックアップ工程後の電子部品の側面に粘着剤の存在が目視にて確認されたものの比率で評価した。
優：粘着剤の存在比率が５％未満。
良：粘着剤の存在比率が５％以上１０％未満。
不可：粘着剤の存在比率が１０％以上。
良以上を合格とした。【００６７】
紫外線硬化型粘着剤の組成及び評価結果を表１に示す。表１中、「官能基含有単量体」は、ヒドロキシル基又はカルボキシル基の一方又は双方を有する単量体を意味し、数字はその基を有する単量体の配合比（質量％）を示す。【００６８】
【表１】
2011077835.tif 000002
【００６９】
表１に示されるとおり、実施例１は、チップ飛び、ピックアップ性、糊残りのいずれにおいても優秀な評価を得ることができた。【００７０】
実施例２は、実施例１のアクリル酸エステル共重合体成分をＡからＣに代えた以外は実施例１と同様なものであり、実施例３は、実施例１の炭素−炭素二重結合を有する光重合性アクリレートをＧからＨに代えた以外は実施例１と同様なものである。実施例２、３は、いずれもチップ飛びと糊残りにおいて優秀な評価であり、ピックアップ性でも合格範囲内であった。【００７１】
実施例４は、実施例１のアクリル酸エステル共重合体成分をＡからＦに代えた以外は実施例１と同様なものである。実施例４は、チップ飛びと糊残りにおいて優秀な評価であり、ピックアップ性でも合格範囲内であった。【００７２】
比較例１は、実施例１の炭素−炭素二重結合を有する光重合性アクリレートＧの配合比を１００質量％から１５質量％に変えたものである。この配合比が低過ぎたために、チップ飛びが良となり、ピックアップ性が不可となった。【００７３】
比較例２は、実施例１の炭素−炭素二重結合を有する光重合性アクリレートＧの配合比を１００質量％から２２０質量％に変えたものである。この配合比が高過ぎたので、ピックアップ性及び糊残りが不可となった。【００７４】
比較例３は、実施例１のイソシアネート硬化剤の配合比を２質量部から０．０７質量部に変えたものである。イソシアネート硬化剤の配合比が低過ぎたので、ピックアップ性が良であったが、糊残りが不可となった。【００７５】
比較例４は、実施例１のイソシアネート硬化剤の配合比を２質量部から１２質量部に変えたものである。イソシアネート硬化剤の配合比が高過ぎたので、チップ飛びが不可となった。【００７６】
比較例５は、実施例１のアクリル酸エステル共重合体成分をＡからＢに代えてその重量平均分子量を１３０万から９０万に変更した以外は実施例１と同様なものである。アクリル酸エステル共重合体成分の重量平均分子量が低過ぎたので、ピックアップ性及び糊残りが不可であった。【００７７】
比較例６は、実施例１のアクリル酸エステル共重合体成分をＡからＤに代えてその官能基含有単量体を０質量％から０．２質量％に変更した以外は実施例１と同様なものである。アクリル酸エステル共重合体成分の官能基含有単量体の量が多過ぎたので、ピックアップ性が不可であった。【００７８】
比較例７は、実施例１のアクリル酸エステル共重合体成分をＡからＥに代えてその官能基含有単量体を０質量％から０．２質量％に変更した以外は実施例１と同様なものである。アクリル酸エステル共重合体成分の官能基含有単量体の量が多過ぎたので、ピックアップ性が不可であった。【００７９】
比較例８は、実施例１の炭素−炭素二重結合を有する光重合性アクリレートＧをＩに変更した以外は実施例１と同様なものである。炭素−炭素二重結合を有する光重合性アクリレートの官能基数が少な過ぎたので、ピックアップ性が不可であった。
【国際調査報告】
2011077835.tif 000003
2011077835.tif 000004
2011077835.tif 000005
2011077835.tif 000006